酸化物基準の質量で、酸化物基準の質量で、P2O5:30~50、BaO:18~43、B2O3:2~12、Al2O3:1.4~5、Li2O:0超~6、La2O3:0超~9、MgO:0.1~8、CaO:0~10、SrO:0~15、ZnO:0~5、Gd2O3:0~7、SiO2:0~3、を含み、nd:1.59~1.63、νd:63~68の光学恒数を有する光学ガラス。nd:1.59以上、νd:66以上である請求項1記載の光学ガラス。nd:1.62以上、νd:63以上である請求項1記載の光学ガラス。液相温度粘性ηLTが6dPas以上である請求項1、2又は3記載の光学ガラス。液相温度粘性ηLTが12dPas以上である請求項4記載の光学ガラス。本発明は、屈折率ndが1.59以上で、アッベ数νdが63以上である光学恒数を有し、ガラスの熔解安定性に優れ、精密プレス成形に適した軟化温度とプリフォーム用ゴブ成形性に好適な液相粘性を有し、しかも化学的耐久性に優れた光学ガラスの提供を目的とする。本発明は、酸化物基準の質量で、P2O5:30~50、BaO:18~43、B2O3:2~12、Al2O3:1.4~5、Li2O:0超~6、La2O3:0超~9、MgO:0.1~8、CaO:0~10、SrO:0~15、ZnO:0~5、Gd2O3:0~7、SiO2:0~3、を含み、nd:1.59~1.63、νd:63~68の光学恒数を有する光学ガラスを提供する。なお、特に断りがない場合には、上記化学組成の数値範囲の下限値は以上を、上限値は以下をそれぞれ示すものとする。また、0超とは、必須成分として含有することを意味する。本発明のリン酸塩系の光学ガラス以下、本ガラスというは、P2O5、BaO、B2O3、Al2O3、Li2O、La2O3、MgO、を必須成分とするため、屈折率nd:1.59~1.63、アッベ数νd:63~68の光学特性が得られる。また、本ガラスは、La2O3、MgO及びLi2Oとを必須成分として含むため、化学的耐久性主に、La2O3及びMgO成分によると低分散性主にLi2O成分によるとを両立させることもできる。本ガラスによれば、上記特性以外にもガラス転移点Tgを好ましくは570°C以下とできるため生産性よく精密プレス成形ができる。また、本ガラスの液相温度粘性ηLTは好ましくは6dPas以上とできるためファインゴブ製造もできる。本発明は、屈折率ndが1.59以上、アッベ数νdが63以上で、化学的耐久性に優れた光学ガラスを得るために種々検討した結果に基づくものである。本ガラスの各成分範囲を設定した理由は、以下のとおりである。なお、本明細書では、以下、特に断りのない限りは質量を意味するものとする。また、化学組成は、酸化物基準とする。本ガラスにおいて、P2O5は必須の成分であり、ガラスを形成する主成分ガラス形成酸化物であるとともに、ガラスの粘性を高める成分である。本ガラスにおいて、P2O5含有量が少なすぎると、ガラスが不安定になるとともに粘性が低くなるおそれがあるため、本ガラスではP2O5含有量は30以上である。P2O5含有量が33以上であると好ましく、P2O5含有量が35以上であるとより好ましい。一方、P2O5含有量が多すぎると屈折率が下がってしまうため、本ガラスではP2O5含有量は、50以下である。P2O5含有量が48以下であると好ましく、P2O5含有量が46以下であるとより好ましい。本ガラスにおいて、BaOは必須の成分であり、ガラスの屈折率を高めるとともにガラスの安定化及び化学的耐久性を高める効果がある。含有量が少なすぎると化学的耐久性が不充分となるおそれがあるので、18以上とする。BaO含有量が20以上であると好ましく、BaO含有量が21以上であるとさらに好ましく、BaO含有量が25以上であると特に好ましい。一方、BaO含有量が多すぎると分散性が大きくなり低分散化の達成が難しくなるので、BaO含有量は43以下とする。BaO含有量が40以下であると好ましく、BaO含有量が38以下であるとさらに好ましく、BaO含有量が30以下であると特に好ましい。本ガラスにおいて、B2O3は必須の成分であり、ガラスの熔解性や安定性、耐久性を向上するために有効な成分である。効果を発揮するためには、含有量は2以上とする。B2O3含有量が2.5以上が好ましく、B2O3含有量が5以上であるとさらに好ましく、B2O3含有量が6以上であると特に好ましい。一方、含有量が多すぎるとガラスが不安定となるおそれがあるため、B2O3含有量は12以下である。B2O3含有量が11.5以下であると好ましく、B2O3含有量が11以下であるとさらに好ましく、B2O3含有量が10以下であると特に好ましい。本ガラスにおいて、Al2O3は必須の成分であり、ガラスの化学的耐久性を向上する効果がある。含有量が少なすぎると化学的耐久性向上の効果が不充分となるため、Al2O3含有量は1.4以上である。Al2O3含有量が1.7以上であると好ましく、Al2O3含有量が2以上であるとさらに好ましい。一方、多すぎるとガラスを不安定にし、失透傾向が強くなる。したがって、Al2O3含有量は、5以下である。Al2O3含有量が4.5以下であると好ましく、Al2O3含有量が4以下であるとさらに好ましい。本ガラスにおいて、Li2Oは必須の成分であり、ガラスを軟化させる成分であると同時に、化学的耐久性の向上に効果がある。また、低分散化のために有効である。本ガラスにおいて、Li2O含有量が少なすぎると、粘性が高くなってしまい、ガラス転移温度や屈服点が上昇してプレス成形温度が高くなってしまう。また、十分な低分散化を達成できない。さらに化学的耐久性の向上の効果が低くなってしまう。そのため、Li2O含有量は0超以上である。Li2O含有量が0.1以上であると好ましく、Li2O含有量が0.5以上であるとさらに好ましい。一方、Li2O含有量多すぎるとガラスが不安定になり、失透傾向が強くなる。また、液相温度粘性が低下するためにゴブプリフォームの製造が難しくなる。また、化学的耐久性が低下してしまう。そのため、Li2O含有量は6以下である。Li2O含有量が5.5以下であると好ましく、Li2O含有量が5以下であるとさらに好ましい。本ガラスにおいて、La2O3は必須の成分であり、ガラスを高屈折率化させる効果があると同時にガラスを形成し、化学的耐久性を向上させる効果もある。また、高粘性のためファインゴブ化のための粘性調整に適する成分でもある。したがって、La2O3含有量は0超以上である。La2O3含有量が0.5以上であると好ましく、La2O3含有量が1以上であるとさらに好ましい。一方、La2O3含有量が多すぎると高分散となるほか、軟化温度が上昇し成形性が低下する。そのため、La2O3含有量は、9以下である。La2O3含有量が7以下であると好ましく、La2O3含有量が4以下であるとさらに好ましい。本ガラスにおいて、MgOは必須の成分であり、ガラスの化学的耐久性を向上するとともに低分散化のために有効な成分である。また、含有することによりガラス転移点、屈服点の温度を下げ、ガラスモールド成形性も向上する。そのため、MgO含有量は0.1以上である。MgO含有量が0.2以上であると好ましく、MgO含有量が0.4以上であるとさらに好ましい。一方、過剰に導入すると失透傾向が増し、ガラスが不安定となる。したがって、MgO含有量は、8以下である。MgO含有量が6以下であると好ましく、MgO含有量が5以下であるとさらに好ましい。本ガラスにおいて、CaOは必須の成分ではないが、化学的耐久性の向上に有効な成分である。含有する場合は、CaO含有量が0.5以上であると好ましく、CaO含有量が1以上であるとさらに好ましい。一方、過剰に導入すると失透傾向が増し、ガラスが不安定となる。したがって、含有する場合でもCaO含有量は、10以下である。CaO含有量が9以下であると好ましく、CaO含有量が7以下であるとさらに好ましい。本ガラスにおいて、SrOは必須の成分ではないが、ガラスの化学的耐久性の向上に有効な成分である。含有する場合は、SrO含有量が0.1以上であると好ましく、SrO含有量が0.2以上であるとさらに好ましい。一方、過剰に導入すると失透傾向が増し、ガラスが不安定となる。したがって、含有する場合でもSrO含有量は、15以下である。SrO含有量が10以下であると好ましく、SrO含有量が7以下であるとさらに好ましい。本ガラスにおいて、ZnOは必須の成分ではないが、ガラスの熔解性や安定性、耐久性を向上するために有効な成分である。含有する場合は、ZnO含有量が0.3以上であると好ましく、ZnO含有量が0.7以上であるとさらに好ましい。一方、過剰に導入すると失透傾向が増し、ガラスが不安定となる。したがって、含有する場合でもZnO含有量は、5以下である。ZnO含有量が4以下であると好ましく、ZnO含有量が3以下であるとさらに好ましい。本ガラスにおいて、Gd2O3は必須の成分ではないが、高屈折率化に寄与する成分である。含有する場合は、Gd2O3含有量が0.5以上であると好ましく、Gd2O3含有量が1以上であるとさらに好ましい。一方、過剰に導入すると失透傾向が増し、ガラスが不安定となる。したがって、含有する場合でもGd2O3含有量は、7以下である。Gd2O3含有量が5以下であると好ましく、Gd2O3含有量が3以下であるとさらに好ましい。本ガラスにおいて、SiO2は必須の成分ではないが、ガラスの安定化に効果のある成分である。含有する場合は、SiO2含有量が0.1以上であると好ましく、SiO2含有量が0.3以上であるとさらに好ましい。一方、過剰に導入すると所望の光学恒数が得られにくくなる。したがって、含有する場合でもSiO2含有量は、3以下である。SiO2含有量が2.5以下であると好ましく、SiO2含有量が2以下であるとさらに好ましい。本ガラスにおいて、上記成分の合計が95以上であると、諸特性のバランスが取れるため好ましい。上記成分の合計が98以上であるとさらに好ましく、本ガラスが上記成分から実質的になると特に好ましい。なお、本明細書において、上記成分から実質的になるとは、不可避的不純物を除いては、上記成分からなるとの意味である。本ガラスにおいて、Na2O、K2O、Y2O3、ZrO2、Nb2O5又はTa2O5の各成分は、いずれも必須成分ではないが、単独で又は複数で添加できる。含有量が少ないと光学特性の調整効果がほとんど得られないことから、含有量としては、それぞれ単独で、含有量が0.1以上であると好ましく、前記含有量が1.0以上であるとより好ましく、前記含有量が2以上であると特に好ましい。一方、前記各成分中、Na2O又はK2Oは、含有量が多すぎると屈折率が低下する。そのため、それぞれ単独で5.0以下とするのが好ましく、4.0以下とするとより好ましく、3.0以下とすると特に好ましい。同様に、Y2O3、ZrO2、Nb2O5又はTa2O5の各成分は、含有量が多くなるとガラスが不安定になったり、原料が比較的高価であるため、原価面からこれらの成分含有量を極力抑えることが好ましい。したがって、それぞれ単独で5.0以下とするのが好ましく、4.0以下とするとより好ましく、3.0以下とすると特に好ましい。また、本ガラスにおいては、成形温度の観点や環境面への影響等からPbO、TeO2、F、As2O3を実質的に含有しないことが好ましい。本明細書においては、成分Xを実質的に含有しないとは、不可避的な不純物として混入するものを別にして、積極的に添加しないことを意味する。その目安としては含有量が0.05未満程度である。本ガラスにおいて、Sb2O3は、必須の成分ではないがガラス溶融の際の清澄剤として添加できる。その含有量としては、1以下が好ましく、0.5以下であるとさらに好ましく、0.1以下であると特に好ましい。本ガラスにおいて、Sb2O3を添加する場合の下限としては、0.01以上であると好ましく、0.05以上であるとさらに好ましく、0.1以上であるとより好ましい。本ガラスの光学特性としては、屈折率ndが1.59以上、アッベ数νdは63以上である。また、ndが1.59以上、分散νdが66以上の光学恒数か、又はndが1.62以上、分散νdが63以上の光学恒数を有するものであると好ましい。本ガラスのガラス転移点Tgとしては570°C以下、屈服点Atとしては610°C以下が生産性よくプレス成形できるので好ましい。また、本ガラスの液相温度粘性ηLTとしては、6dPas以上がファインゴブを生産するために好ましい。本ガラスの液相温度粘性が、6.5dPas以上であるとより好ましく、7dPas以上であると特に好ましい。なお、ndが1.62以上、分散νdが63以上の光学恒数を有するガラスの場合には、液相温度粘性ηLTが12dPas以上であると特に好ましい。本ガラスの粉末法による耐水性Dwとしては、0.3以下であると好ましく、Dwが0.2以下であるとさらに好ましい。Dwが0.1以下であると特に好ましい。同様に、粉末法による耐酸性Daとしては、3以下であると好ましく、Daが2.5以下であるとさらに好ましい。Daが1.5以下であると特に好ましい。本ガラスの製造法としては、特に制限されるものではなく、例えば、酸化物、水酸化物、炭酸塩、硝酸塩、リン酸塩等の通常の光学ガラスで用いられる原料を秤量混合し、白金ルツボ、金ルツボ、石英ルツボ、アルミナルツボ等通常光学ガラスで用いられるルツボに入れて、約1000~1250°Cで2~10時間溶融、清澄、撹拌後、液相温度LTよりも高い温度で、450~550°Cに予熱した金型に鋳込等した後、徐冷して製造できる。上記の原料の内、炭酸塩で導入する酸化物として、例えばNa2CO3を、硝酸塩で導入する酸化物として、NaNO3を、それぞれ用いることでバッチ溶解時の原料の噴き上がりを抑制し、噴きこぼれを抑制できるので、原料コスト、製造時の発泡の制御のし易さを考慮して適宜、選定すればよい。本ガラスを用いたプリフォーム用ゴブ成形の方法としては、溶融ガラスをノズル先端から流出し、所望の質量の溶融ガラス塊を分離し、金型上に窒素ガスにて浮上させながら受けて、全面火づくり面のガラス塊を製造する方法が一例として挙げられるが、これに限定されるものではない。また、本ガラスを光学素子に成形する方法としては、特に制限されるものではないが、本ガラスのガラス液相温度LTをもとにして、プリフォーム用ゴブ成形により作製したプリフォームを、型表面に保護膜を形成した、高精度に加工されたプレス型型材質としては、例えば、SiC質、超硬など内にセットし、所定の圧力、時間プレスして所望の形状とする方法、ガラス融液を流出させて一度板材とし、次に、その板材からプレス成形に好適なガラス塊を加工により作り出して加工プリフォームとする。次に、加工プリフォームをプレス型内にセット後、プレス成形する方法などが例として挙げられるが、これらに限定されるものではない。以下、本発明の実施例等を説明する。例1~例17が本発明の実施例である。[化学組成試料作製法]表1~3に示す化学組成質量となるように原料を秤量した。なお、表1~3の化学組成をモル表示にしたものを参考までに表4~6に示す。各ガラスの原料は、P2O5の場合はH3PO4、BPO4、BaPO32を、B2O3の場合はH3BO3又はBPO4を、BaOの場合はBaCO3、BaNO32又はBaPO32を、Li2Oの場合はLi2CO3又はLiPO3を、SiO2、MgO、La2O3、ZnOの場合は酸化物を、それぞれ使用した。秤量した原料を混合し、内容積約300ccの白金ルツボ内に入れて、約1250°Cで1~1.5時間溶融、清澄、撹拌後、1100°Cで1時間保持し、およそ450~550°Cに予熱した縦100mm×横50mmの長方形のモールドに鋳込み後、約0.5°C/分で徐冷してサンプルとした。[評価方法]屈折率ndはヘリウムd線に対する屈折率であり、屈折率計カルニュー光学工業社製、商品名:KRP-2000で測定した。屈折率の値は、小数点以下第5位まで測定した。アッベ数νdは、νd=nd-1/nF-nCにより算出し、小数点以下第2位を四捨五入して小z00数点以下第1位として記載した。ただし、nF、nCは、それぞれ水素F線及びC線に対する屈折率である。ガラス転移温度Tg及び、屈伏点Atは、得られた各ガラスを棒状に加工し、熱分析装置ブルカーエイエックスエス社製、商品名:TMA4000SAで熱膨張法により、昇温速度5°C/分で測定した。液相温度LTは、白金皿にガラス試料約5gを入れ、それぞれ870°C~940°Cまで5°C刻みにて1時間保持したものを自然放冷により冷却した後、結晶析出の有無を顕微鏡により観察して、結晶の認められない最低温度を液相温度とした。透過率は、分光光度計パーキンエルマー社製、商品名:Lambda950を用い、厚さ10mmに両面研磨した試料について、1nmきざみで測定した。液相粘性ηLT回転円筒法により粘度を測定し、液相温度LTでの粘性とした。ガラスの溶解性等については、上記サンプル作製時に目視で観察した結果、溶解性に問題がないこと、得られたガラスサンプルには泡や脈理のないことを確認した。比重SGは、試料の質量と、圧力101.325kPa標準気圧のもとにおける、それと同体積の4°Cの純水の質量との比をSGとして表示し、JISZ88071976液中で秤量する測定方法に基づいて求めた。粉末法耐水性Dwは、SGに相当する質量の粉末ガラス粒度425~600μmを白金かごに入れ、それを純水pH=6.5~7.580mlの入った石英ガラス製丸底フラスコ内に浸漬し、沸騰水浴中で60分間処理し、その減量率を求めた。粉末法耐酸性Daは、Dwの測定方法と同様に、フラスコ内に0.01mol/l硝酸水溶液を入れて処理し、その減量率を求めた。